(57)【特許請求の範囲】
【請求項１】
熱処理ラインに適宜の間隔で配設された複数の誘導加熱装置を用いて鋼材を移送しつつ加熱する鋼材の熱処理方法において、
前記各誘導加熱装置に供給予定の電力を含むデータから、鋼材内部での厚み方向の電流密度分布から求められる電力分布を用いた鋼材の厚み方向に関する熱伝導方程式の差分式を用いて、各誘導加熱装置での誘導加熱後における前記鋼材の表面温度と厚み方向の内部温度とを推定する演算ステップと、
熱処理中の鋼材表面の最高温度が第1の目標温度以上となり、熱処理中の鋼材厚み方向内部の所定位置の温度が第２の目標温度以下となるかどうかを判定する判定ステップと、
前記温度条件に適合しない場合は、前記電力を修正して前記演算ステップと前記判定ステップとを繰り返して実行する判定処理ステップと、
前記温度条件に適合する場合は、その演算に用いられた電力を前記各誘導加熱装置に供給する供給ステップと、
を備えたことを特徴とする鋼材の熱処理方法。
【請求項２】
熱処理ラインに適宜の間隔で配設された複数の誘導加熱装置を用いて鋼材を移送しつつ加熱する鋼材の熱処理方法において、
前記鋼材の移送速度と前記各誘導加熱装置に供給予定の電力とを含むデータから鋼材内部での厚み方向の電流密度分布から求められる電力分布を用いた鋼材の厚み方向に関する熱伝導方程式の差分式を用いて、各誘導加熱装置での誘導加熱後における前記鋼材の表面温度と厚み方向の内部温度とを推定する演算ステップと、
熱処理中の鋼材表面の最高温度が第1の目標温度以上となり、熱処理中の鋼材厚み方向内部の所定位置の温度が第２の目標温度以下となるかどうかを判定する判定ステップと、
前記温度条件に適合しない場合は、前記電力を修正して前記演算ステップと前記判定ステップとを繰り返して実行する判定処理ステップと、
前記温度条件に適合する場合は、前記移送速度を増加した新たな移送速度を用いて前記演算ステップ、判定ステップ、判定処理ステップを前記温度条件に適合しなくなるまで繰り返して実行し、前記温度条件に適合する最終の演算に用いられた電力と移送速度を抽出する抽出ステップと、
抽出された移送速度で前記鋼材を移送しつつ、抽出された電力を前記各誘導加熱装置に供給する供給ステップと、
を備えたことを特徴とする鋼材の熱処理方法。
【請求項３】
熱処理ラインに適宜の間隔で配設された複数の誘導加熱装置を用いて鋼材を移送しつつ加熱する鋼材の熱処理方法において、
前記各誘導加熱装置に供給予定の電力を含むデータから鋼材内部での厚み方向の電流密度分布から求められる電力分布を用いた鋼材の厚み方向に関する熱伝導方程式の差分式を用いて、各誘導加熱装置での誘導加熱後における前記鋼材の表面温度と厚み方向の内部温度とを推定する演算ステップと、
熱処理中の鋼材表面の最高温度が第1の目標温度以上となり、熱処理中の鋼材厚み方向内部の所定位置の温度が第２の目標温度以下となるかどうかを判定する判定ステップと、
前記温度条件に適合しない場合は、前記電力を修正して前記演算ステップと前記判定ステップとを繰り返して実行する判定処理ステップと、
前記温度条件に適合する場合は、その演算に用いられた電力に基づいて、前記鋼材の加熱に使用されるそれぞれの誘導加熱装置の電力量の合計値が所定の値以下である電力条件に適合するかどうかを判定する電力判定ステップと、
前記電力条件に適合する場合は、その演算に用いられた電力を前記各誘導加熱装置に供給する供給ステップと、
を備えたことを特徴とする鋼材の熱処理方法。
【請求項４】
熱処理ラインに適宜の間隔で配設された複数の誘導加熱装置を用いて鋼材を移送しつつ加熱する鋼材の熱処理方法において、
前記鋼材の移送速度と前記各誘導加熱装置に供給予定の電力とを含むデータから鋼材内部での厚み方向の電流密度分布から求められる電力分布を用いた鋼材の厚み方向に関する熱伝導方程式の差分式を用いて、各誘導加熱装置での誘導加熱後における前記鋼材の表面温度と厚み方向の内部温度とを推定する演算ステップと、
熱処理中の鋼材表面の最高温度が第1の目標温度以上となり、熱処理中の鋼材厚み方向内部の所定位置の温度が第２の目標温度以下となるかどうかを判定する判定ステップと、
前記温度条件に適合しない場合は、前記電力を修正して前記演算ステップと前記判定ステップとを繰り返して実行する判定処理ステップと、
前記温度条件に適合する場合は、その演算に用いられた電力に基づいて、前記鋼材の加熱に使用されるそれぞれの誘導加熱装置の電力量の合計値が所定の値以下である電力条件に適合するかどうかを判定する電力判定ステップと、
前記電力条件に適合する場合は、前記移送速度を増加した新たな移送速度を用いて前記演算ステップ、判定ステップ、判定処理ステップ、電力判定ステップを前記温度条件に適合しなくなるまで繰り返して実行し、前記温度条件と前記電力条件に適合する最終の演算に用いられた電力と移送速度を抽出する抽出ステップと、
その演算に用いられた電力を前記各誘導加熱装置に供給する供給ステップと、
を備えたことを特徴とする鋼材の熱処理方法。
【請求項５】
前記判定処理ステップは、
前記判定ステップで判断される条件
a)加熱に使用する各誘導加熱装置の内、最後の加熱に使用された誘導加熱装置出側での鋼材表面温度が第１の目標温度以上
b)加熱に使用する各誘導加熱装置出側での鋼材厚み方向内部の所定位置の温度が第２の目標温度以下
と、前記電力判定ステップで判断される条件
c)加熱電力が各誘導加熱装置の上下限範囲内
のすべてを制約条件とし、鋼材の加熱に使用される各誘導加熱装置の電力量の合計値を目的関数とする制約条件付き非線形計画法を用いて電力を算出することを特徴とする請求項３又は４に記載の鋼材の熱処理方法。
【請求項６】
熱処理ラインに適宜の間隔で配設された複数の誘導加熱装置を用いて鋼材を移送しつつ加熱するための鋼材の熱処理プログラムにおいて、
コンピュータに、
前記各誘導加熱装置に供給予定の電力を含むデータから鋼材内部での厚み方向の電流密度分布から求められる電力分布を用いた鋼材の厚み方向に関する熱伝導方程式の差分式を用いて、各誘導加熱装置での誘導加熱後における前記鋼材の表面温度と厚み方向の内部温度とを推定する演算手順、
熱処理中の鋼材表面の最高温度が第1の目標温度以上となり、熱処理中の鋼材厚み方向内部の所定位置の温度が第２の目標温度以下となるかどうかを判定する判定手順、
前記温度条件に適合しない場合は、前記電力を修正して前記演算手順と前記判定手順とを繰り返して実行する判定処理手順、
前記温度条件に適合する場合は、その演算に用いられた電力を前記各誘導加熱装置に供給する供給手順、
を実行させるためのプログラム。
【請求項７】
熱処理ラインに適宜の間隔で配設された複数の誘導加熱装置を用いて鋼材を移送しつつ加熱するための鋼材の熱処理プログラムにおいて、
コンピュータに、
前記鋼材の移送速度と前記各誘導加熱装置に供給予定の電力とを含むデータから鋼材内部での厚み方向の電流密度分布から求められる電力分布を用いた鋼材の厚み方向に関する熱伝導方程式の差分式を用いて、各誘導加熱装置での誘導加熱後における前記鋼材の表面温度と厚み方向の内部温度とを推定する演算手順、
熱処理中の鋼材表面の最高温度が第1の目標温度以上となり、熱処理中の鋼材厚み方向内部の所定位置の温度が第２の目標温度以下となるかどうかを判定する判定手順、
前記温度条件に適合しない場合は、前記電力を修正して前記演算手順と前記判定手順とを繰り返して実行する判定処理手順、
前記温度条件に適合する場合は、前記移送速度を増加した新たな移送速度を用いて前記演算手順、判定手順、判定処理手順を前記温度条件に適合しなくなるまで繰り返して実行し、前記温度条件に適合する最終の演算に用いられた電力と移送速度を抽出する抽出手順、
抽出された移送速度で前記鋼材を移送しつつ、抽出された電力を前記各誘導加熱装置に供給する供給手順、
を実行させるためのプログラム。
【請求項８】
熱処理ラインに適宜の間隔で配設された複数の誘導加熱装置を用いて鋼材を移送しつつ加熱するための鋼材の熱処理プログラムにおいて、
コンピュータに、
前記各誘導加熱装置に供給予定の電力を含むデータから鋼材内部での厚み方向の電流密度分布から求められる電力分布を用いた鋼材の厚み方向に関する熱伝導方程式の差分式を用いて、各誘導加熱装置での誘導加熱後における前記鋼材の表面温度と厚み方向の内部温度とを推定する演算手順、
熱処理中の鋼材表面の最高温度が第1の目標温度以上となり、熱処理中の鋼材厚み方向内部の所定位置の温度が第２の目標温度以下となるかどうかを判定する判定手順、
前記温度条件に適合しない場合は、前記電力を修正して前記演算手順と前記判定手順とを繰り返して実行する判定処理手順、
前記温度条件に適合する場合は、その演算に用いられた電力に基づいて、前記鋼材の加熱に使用されるそれぞれの誘導加熱装置の電力量の合計値が所定の値以下である電力条件に適合するかどうかを判定する電力判定手順、
前記電力条件に適合する場合は、その演算に用いられた電力を前記各誘導加熱装置に供給する供給手順、
を実行させるためのプログラム。
【請求項９】
熱処理ラインに適宜の間隔で配設された複数の誘導加熱装置を用いて鋼材を移送しつつ加熱するための鋼材の熱処理プログラムにおいて、
コンピュータに、
前記鋼材の移送速度と前記各誘導加熱装置に供給予定の電力とを含むデータから鋼材内部での厚み方向の電流密度分布から求められる電力分布を用いた鋼材の厚み方向に関する熱伝導方程式の差分式を用いて、各誘導加熱装置での誘導加熱後における前記鋼材の表面温度と厚み方向の内部温度とを推定する演算手順、
熱処理中の鋼材表面の最高温度が第1の目標温度以上となり、熱処理中の鋼材厚み方向内部の所定位置の温度が第２の目標温度以下となるかどうかを判定する判定手順、
前記温度条件に適合しない場合は、前記電力を修正して前記演算手順と前記判定手順とを繰り返して実行する判定処理手順、
前記温度条件に適合する場合は、その演算に用いられた電力に基づいて、前記鋼材の加熱に使用されるそれぞれの誘導加熱装置の電力量の合計値が所定の値以下である電力条件に適合するかどうかを判定する電力判定手順、
前記電力条件に適合する場合は、前記移送速度を増加した新たな移送速度を用いて前記演算手順、判定手順、判定処理手順、電力判定手順を前記温度条件に適合しなくなるまで繰り返して実行し、前記温度条件と前記電力条件に適合する最終の演算に用いられた電力と移送速度を抽出する抽出手順、その演算に用いられた電力を前記各誘導加熱装置に供給する供給手順、
を実行させるためのプログラム。
【請求項１０】
前記判定処理手順は、
前記判定手順で判断される条件
a)加熱に使用する各誘導加熱装置の内、最後の加熱に使用された誘導加熱装置出側での鋼材表面温度が第１の目標温度以上
b)加熱に使用する各誘導加熱装置出側での鋼材厚み方向内部の所定位置の温度が第２の目標温度以下
と、前記電力判定手順で判断される条件
c)加熱電力が各誘導加熱装置の上下限範囲内
のすべてを制約条件とし、鋼材の加熱に使用される各誘導加熱装置の電力量の合計値を目的関数とする制約条件付き非線形計画法を用いて電力を算出することを特徴とする請求項８又は９に記載の鋼材の熱処理プログラム。
【発明の詳細な説明】
【０００１】
【発明の属する技術分野】
本発明は、誘導加熱装置を用いて鋼材を熱処理する方法及びそのプログラムに関するものである。
【０００２】
【従来の技術】
鉄鋼プロセスにおいては、製品となる鋼材の硬度、靭性等の性質を向上させ、より強く粘り強い鋼材を製造するため、焼き入れ、焼き戻し、焼きなまし等さまざまな熱処理が行われている。これらの熱処理は一般的に加熱過程と冷却過程に分けられるが、このうち加熱過程では鋼材の成分に応じた変態点温度が基準となり、精度良く目標温度に加熱することが求められている。例えば、焼入れの場合は変態点よりも高温に加熱し、焼き戻しおよび焼きなましでは変態点に達しないように加熱を行わねばならない。
【０００３】
ところで、一般に製造されている焼入れ、焼き戻しの熱処理を施された鋼材は、主に表面から冷却を受けるため、表面の硬度が内部に比べて高くなりがちである。このような板厚方向の硬度分布を持った鋼材は、腐食環境に弱く、海洋や、石油、天然ガスのパイプライン等に使用されると応力腐食割れを起こしやすいことがわかっている。
【０００４】
誘導加熱装置で鋼材の加熱を行うと、誘導電流が鋼材内部の表面に近いところを流れるため、主に表面が加熱される。そこで、この性質を利用することによって、表層部を高温で加熱することにより軟化させ、表層部と内部の硬度差を少なくする処理が行われている。
【０００５】
従来、これらの加熱条件を実現する加熱方法として、高周波の誘導加熱装置を用いて熱処理を行うことにより、鋼材の表面を主に加熱し、内部はあまり加熱しない熱処理方法が提示されている（例えば、特許文献１）。
【０００６】
【特許文献１】
特開昭５１−１４８６１１号公報
【０００７】
【発明が解決しようとする課題】
しかしながら、ここに開示された技術では、鋼材の加熱途中において誘導加熱装置の周波数を変更するものであるため、周波数を切り替える機構を装備するとなれば装置が高価となり、さらに装置の構造が複雑なものとなってしまうという問題点がある。また、鋼材を加熱するための投入電力の決定に際しても、大気による抜熱、加熱装置の効率、鋼材の比熱等を考慮することが精度良い温度制御を実現する上で必要であるが、これらの諸量について定量的な取扱いがされていないという問題点もある。
【０００８】
本発明はかかる事情に鑑みてなされたものであって、鋼材の表面温度、内部温度を精度よく目標に一致させ、鋼材が目的の性質をもつような熱処理を行うことができる鋼材の熱処理方法及びそのプログラムを提供することを目的とする。
【０００９】
【課題を解決するための手段】
上記課題を解決するための本発明に係る第１の局面の熱処理方法は、各誘導加熱装置に供給予定の電力を含むデータから、鋼材内部での厚み方向の電流密度分布から求められる電力分布を用いた鋼材の厚み方向に関する熱伝導方程式の差分式を用いて、各誘導加熱装置での誘導加熱後における鋼材の表面温度と厚み方向の内部温度とを推定する演算ステップと、熱処理中の鋼材表面の最高温度が第1の目標温度以上となり、熱処理中の鋼材厚み方向内部の所定位置の温度が第２の目標温度以下となるかどうかを判定する判定ステップと、温度条件に適合しない場合は、電力を修正して演算ステップと判定ステップとを繰り返して実行する判定処理ステップと、温度条件に適合する場合は、その演算に用いられた電力を各誘導加熱装置に供給する供給ステップと、を備えている。
【００１０】
また本発明に係る他の局面の熱処理方法は、鋼材の移送速度と各誘導加熱装置に供給予定の電力とを含むデータから鋼材内部での厚み方向の電流密度分布から求められる電力分布を用いた鋼材の厚み方向に関する熱伝導方程式の差分式を用いて、各誘導加熱装置での誘導加熱後における鋼材の表面温度と厚み方向の内部温度とを推定する演算ステップと、熱処理中の鋼材表面の最高温度が第1の目標温度以上となり、熱処理中の鋼材厚み方向内部の所定位置の温度が第２の目標温度以下となるかどうかを判定する判定ステップと、温度条件に適合しない場合は、電力を修正して演算ステップと判定ステップとを繰り返して実行する判定処理ステップと、温度条件に適合する場合は、移送速度を増加した新たな移送速度を用いて演算ステップ、判定ステップ、判定処理ステップを温度条件に適合しなくなるまで繰り返して実行し、温度条件に適合する最終の演算に用いられた電力と移送速度を抽出する抽出ステップと、抽出された移送速度で鋼材を移送しつつ、抽出された電力を各誘導加熱装置に供給する供給ステップと、を備えている。
【００１１】
また本発明に係る他の局面の熱処理方法は、各誘導加熱装置に供給予定の電力を含むデータから鋼材内部での厚み方向の電流密度分布から求められる電力分布を用いた鋼材の厚み方向に関する熱伝導方程式の差分式を用いて、各誘導加熱装置での誘導加熱後における鋼材の表面温度と厚み方向の内部温度とを推定する演算ステップと、熱処理中の鋼材表面の最高温度が第1の目標温度以上となり、熱処理中の鋼材厚み方向内部の所定位置の温度が第２の目標温度以下となるかどうかを判定する判定ステップと、温度条件に適合しない場合は、電力を修正して演算ステップと判定ステップとを繰り返して実行する判定処理ステップと、温度条件に適合する場合は、その演算に用いられた電力に基づいて、鋼材の加熱に使用されるそれぞれの誘導加熱装置の電力量の合計値が所定の値以下である電力条件に適合するかどうかを判定する電力判定ステップと、電力条件に適合する場合は、その演算に用いられた電力を各誘導加熱装置に供給する供給ステップと、を備えている。
【００１２】
また本発明に係る他の局面の熱処理方法は、鋼材の移送速度と各誘導加熱装置に供給予定の電力とを含むデータから鋼材内部での厚み方向の電流密度分布から求められる電力分布を用いた鋼材の厚み方向に関する熱伝導方程式の差分式を用いて、各誘導加熱装置での誘導加熱後における鋼材の表面温度と厚み方向の内部温度とを推定する演算ステップと、熱処理中の鋼材表面の最高温度が第1の目標温度以上となり、熱処理中の鋼材厚み方向内部の所定位置の温度が第２の目標温度以下となるかどうかを判定する判定ステップと、温度条件に適合しない場合は、電力を修正して演算ステップと判定ステップとを繰り返して実行する判定処理ステップと、温度条件に適合する場合は、その演算に用いられた電力に基づいて、鋼材の加熱に使用されるそれぞれの誘導加熱装置の電力量の合計値が所定の値以下である電力条件に適合するかどうかを判定する電力判定ステップと、電力条件に適合する場合は、移送速度を増加した新たな移送速度を用いて演算ステップ、判定ステップ、判定処理ステップ、電力判定ステップを温度条件に適合しなくなるまで繰り返して実行し、温度条件と電力条件に適合する最終の演算に用いられた電力と移送速度を抽出する抽出ステップと、その演算に用いられた電力を各誘導加熱装置に供給する供給ステップと、を備えている。
【００１４】
また本発明に係る他の局面の熱処理方法は、上記記載の熱処理方法において、前記判定処理ステップは、前記判定ステップで判断される条件  a)加熱に使用する各誘導加熱装置の内、最後の加熱に使用された誘導加熱装置出側での鋼材表面温度が第１の目標温度以上  b)加熱に使用する各誘導加熱装置出側での鋼材厚み方向内部の所定位置の温度が第２の目標温度以下と、前記電力判定ステップで判断される条件  c)加熱電力が各誘導加熱装置の上下限範囲内のすべてを制約条件とし、鋼材の加熱に使用される各誘導加熱装置の電力量の合計値を目的関数とする制約条件付き非線形計画法を用いて電力を算出する。
【００１５】
また本発明に係る他の局面の熱処理プログラムは、コンピュータに、各誘導加熱装置に供給予定の電力を含むデータから鋼材内部での厚み方向の電流密度分布から求められる電力分布を用いた鋼材の厚み方向に関する熱伝導方程式の差分式を用いて、各誘導加熱装置での誘導加熱後における鋼材の表面温度と厚み方向の内部温度とを推定する演算手順、熱処理中の鋼材表面の最高温度が第1の目標温度以上となり、熱処理中の鋼材厚み方向内部の所定位置の温度が第２の目標温度以下となるかどうかを判定する判定手順、温度条件に適合しない場合は、電力を修正して演算手順と判定手順とを繰り返して実行する判定処理手順、温度条件に適合する場合は、その演算に用いられた電力を各誘導加熱装置に供給する供給手順、を実行させる。
【００１６】
また本発明に係る他の局面の熱処理プログラムは、コンピュータに、鋼材の移送速度と各誘導加熱装置に供給予定の電力とを含むデータから鋼材内部での厚み方向の電流密度分布から求められる電力分布を用いた鋼材の厚み方向に関する熱伝導方程式の差分式を用いて、各誘導加熱装置での誘導加熱後における鋼材の表面温度と厚み方向の内部温度とを推定する演算手順、熱処理中の鋼材表面の最高温度が第1の目標温度以上となり、熱処理中の鋼材厚み方向内部の所定位置の温度が第２の目標温度以下となるかどうかを判定する判定手順、温度条件に適合しない場合は、電力を修正して演算手順と判定手順とを繰り返して実行する判定処理手順、温度条件に適合する場合は、移送速度を増加した新たな移送速度を用いて演算手順、判定手順、判定処理手順を温度条件に適合しなくなるまで繰り返して実行し、温度条件に適合する最終の演算に用いられた電力と移送速度を抽出する抽出手順、抽出された移送速度で鋼材を移送しつつ、抽出された電力を各誘導加熱装置に供給する供給手順、を実行させる。
【００１７】
また本発明に係る他の局面の熱処理プログラムは、コンピュータに、各誘導加熱装置に供給予定の電力を含むデータから鋼材内部での厚み方向の電流密度分布から求められる電力分布を用いた鋼材の厚み方向に関する熱伝導方程式の差分式を用いて、各誘導加熱装置での誘導加熱後における鋼材の表面温度と厚み方向の内部温度とを推定する演算手順、熱処理中の鋼材表面の最高温度が第1の目標温度以上となり、熱処理中の鋼材厚み方向内部の所定位置の温度が第２の目標温度以下となるかどうかを判定する判定手順、温度条件に適合しない場合は、電力を修正して演算手順と判定手順とを繰り返して実行する判定処理手順、温度条件に適合する場合は、その演算に用いられた電力に基づいて、鋼材の加熱に使用されるそれぞれの誘導加熱装置の電力量の合計値が所定の値以下である電力条件に適合するかどうかを判定する電力判定手順、電力条件に適合する場合は、その演算に用いられた電力を各誘導加熱装置に供給する供給手順、を実行させる。
【００１８】
また本発明に係る他の局面の熱処理プログラムは、コンピュータに、鋼材の移送速度と各誘導加熱装置に供給予定の電力とを含むデータから鋼材内部での厚み方向の電流密度分布から求められる電力分布を用いた鋼材の厚み方向に関する熱伝導方程式の差分式を用いて、各誘導加熱装置での誘導加熱後における鋼材の表面温度と厚み方向の内部温度とを推定する演算手順、熱処理中の鋼材表面の最高温度が第1の目標温度以上となり、熱処理中の鋼材厚み方向内部の所定位置の温度が第２の目標温度以下となるかどうかを判定する判定手順、温度条件に適合しない場合は、電力を修正して演算手順と判定手順とを繰り返して実行する判定処理手順、温度条件に適合する場合は、その演算に用いられた電力に基づいて、鋼材の加熱に使用されるそれぞれの誘導加熱装置の電力量の合計値が所定の値以下である電力条件に適合するかどうかを判定する電力判定手順、電力条件に適合する場合は、移送速度を増加した新たな移送速度を用いて演算手順、判定手順、判定処理手順、電力判定手順を温度条件に適合しなくなるまで繰り返して実行し、温度条件と電力条件に適合する最終の演算に用いられた電力と移送速度を抽出する抽出手順、その演算に用いられた電力を各誘導加熱装置に供給する供給手順、を実行させる。
【００２０】
また本発明に係る他の局面の熱処理プログラムは、上記記載の発明である熱処理プログラムにおいて、前記判定処理手順は、前記判定手順で判断される条件  a)加熱に使用する各誘導加熱装置の内、最後の加熱に使用された誘導加熱装置出側での鋼材表面温度が第１の目標温度以上  b)加熱に使用する各誘導加熱装置出側での鋼材厚み方向内部の所定位置の温度が第２の目標温度以下と、前記電力判定手順で判断される条件  c)加熱電力が各誘導加熱装置の上下限範囲内のすべてを制約条件とし、鋼材の加熱に使用される各誘導加熱装置の電力量の合計値を目的関数とする制約条件付き非線形計画法を用いて電力を算出する。
【００２２】
【発明の実施の形態】
図１は本発明に係る熱処理方法が適用される熱処理設備の概略構成を示す側面図である。
【００２３】
本熱処理設備は、熱処理ラインに沿って配設された複数の誘導加熱装置１、誘導加熱装置１の入り口に備えられ、鋼材２の温度を検出する温度検出器３、被加熱鋼材２を搬送するための搬送ローラ４、搬送ローラ４の回転から鋼材の搬送速度を検出する速度検出器５、温度検出器３で測定された温度と速度検出器５で測定された速度とから、各誘導加熱装置１の供給電力量を計算する制御装置６、制御装置６からの出力に基づいて各誘導加熱装置１に供給する電力を制御する電力供給装置７及び加熱後の鋼材２の温度を検出する誘導加熱装置出側温度検出器９とで構成されている。
【００２４】
尚、本図では電力供給装置７は１台のみ図示しているが、本発明はこの形態に限定されず複数台設けるものであっても良い。
【００２５】
続いて、本熱処理設備を用いた第1の実施の形態の熱処理方法について説明する。
【００２６】
誘導加熱装置１で鋼材２を加熱すると、上記のように誘導電流は表面近傍に集中して流れるため、主に表面が加熱され、鋼材内部は、表面からの熱伝達で加熱される。そこで、誘導加熱装置１で加熱を行う場合の鋼材内部の誘導電流分布を求める。鋼材内部の電流分布は、浸透深さで表現される。これは周波数、比透磁率で異なり、式(1)で表される。
【００２７】
δ＝５．０３＊√｛（Ｒ／μ／ｆｘ）／１００｝      …(1)
ただし、δ:浸透深さ、Ｒ:比抵抗、μ:比透磁率、ｆｘ:周波数。
【００２８】
浸透深さδが大きい場合には誘導電流が鋼材内部まで流れるが、浸透深δが小さい場合には、誘導電流が表面に集中するため加熱も表面に集中し、鋼材内部は表面からの熱伝達により加熱されることになる。したがって、同じ電力を投入しても、浸透深さが異なれば表面の加熱温度は変わってくることになる。そこで、式（１）に基づいて浸透深さを求めて鋼材内部での電流密度分布を決定し、この電流分布から誘導加熱装置１への投入電力を決定する。
【００２９】
一般的に鋼材表面からの距離ｚと、その位置における誘導電流Ｉ（ｚ）の関係は式（２）で表される。αは定数である。
【００３０】
Ｉ（ｚ）＝αｅｘｐ（−ｚ／δ）                …（２）
よって、鋼材表面からの距離ｚでの消費電力の比は式(3)で表される。
【００３１】
Ｅ０（ｚ）＝Ｉ（ｚ）２／∫Ｉ（ｚ）２            …（３）
すなわち、式（３）を誘導加熱の際の電力分布と考えることができる。
【００３２】
次に、誘導加熱装置１を用いた加熱過程における鋼材の温度変化を数式で表す。熱伝導方程式の差分式から、式(4)〜(6)を得る。
【００３３】
【数１】
0004631247.tif 000002
【００３４】
式（４）から（６）を書き換えると、鋼材を厚み方向に三分割した温度差分式は式（７）で表される。
【００３５】
【数２】
0004631247.tif 000003
【００３６】
式（４）のＱ１は境界条件である大気との熱伝達と、加熱装置から供給される熱量からなり、式（８）で表される。
【００３７】
【数３】
0004631247.tif 000004
ここで、式（９）をxi,jについて線形化する。鋼材の温度をｘ0と仮定し、ｘ0を中心に式（９）にあるxi,j4の項をテーラ展開の一次の項までを使用して線形近似する。1次までのテーラ展開は式（１１）で表される。
【００３８】
【数４】
0004631247.tif 000005
式（１１）を利用して、式（１２）を得る。
【００３９】
【数５】
0004631247.tif 000006
よって、式（９）は、式（１４）となる。
【００４０】
【数６】
0004631247.tif 000007
式(14)を用い、式(7)を整理して式(15)を得る。
【００４１】
【数７】
0004631247.tif 000008
【００４２】
式（１５）において、行列Ｅの逆行列を左側から掛けることにより、式（２０）を得る。
【００４３】
【数８】
0004631247.tif 000009
【００４４】
式（２０）が鋼材２の温度変化の基本式となる。尚、この式でub=0とすると、大気による冷却過程時の温度変化を表す式となる。
【００４５】
次に、この式を用いて、誘導加熱装置１の手前に設置した温度検出器３の位置から、誘導加熱装置出側の温度検出器位置までの温度変化を表す式を作成する。
【００４６】
図２は、温度変化を表す式に用いられる記号を表す図である。
【００４７】
誘導加熱装置１の手前の温度検出器３の位置から、誘導加熱装置１の出側の温度検出器位置までの夫々の誘導加熱装置１の長さをｌｉ、誘導加熱装置同士の間隔をｓｉ、夫々の誘導加熱装置１への投入電力をｕｉと表す。そして、鋼材２の誘導加熱装置入り側温度をｘ0、誘導加熱装置出側温度をｘ＊Ｎで表し、それぞれの誘導加熱装置前後の温度をｘｉ、ｘ’ｉと表す。
【００４８】
誘導加熱装置の長さをli、間隔をsi、搬送速度をvとして差分方程式での刻み数を求める。
【００４９】
ｎｉ＝ｌｉ／ｖ／ｄｔ                                …（２４）
ｍｉ＝ｓｉ／ｖ／ｄｔ                                …（２５）
ただし、ｄｔ：刻み時間、ｎｉ、ｍｉ：刻み数
すると鋼材２が誘導加熱装置によって順次加熱されていくときの各位置の温度は式（２６）で表される。
【００５０】
【数９】
0004631247.tif 000010
【００５１】
誘導加熱装置間の温度変化、例えばｘ０−ｘ１間の温度変化は、式（２７）で表される。
【００５２】
【数１０】
0004631247.tif 000011
【００５３】
また、一番目の誘導加熱装置で加熱された結果の温度、即ち誘導加熱装置の出側温度ｘ’１は、式（２８）で表される。
【００５４】
【数１１】
0004631247.tif 000012
式（２８）に式（２７）を代入して、式（２９）を得る。
【００５５】
【数１２】
0004631247.tif 000013
【００５６】
この計算を次々と繰り返していくと、Ｎ台目誘導加熱装置の出側温度計位置での鋼材２の温度分布は以下のように表される。
【００５７】
【数１３】
0004631247.tif 000014
これを整理すると式（３１）、（３２）のように、ｕ1、…、ｕNの一次式になる。
【００５８】
【数１４】
0004631247.tif 000015
【００５９】
式（３２）を使用することによって、加熱電力ｕ1、…、ｕNにより、誘導加熱後の温度分布ｘ1、…、ｘ*を計算で求めることができる。
【００６０】
以上説明した計算方法は、制御装置６内において処理することによって実現することができる。図３は、加熱電力から加熱後の鋼材温度分布を求める概略の手順を示すフロー図である。
【００６１】
先ず、加熱しようとする鋼材内部における電力分布を式（３）により求める（Ｔ１）。そして、その電力分布に基づいて誘導加熱装置１から供給される熱量分布を式（８）、（１０）により求める（Ｔ２）。また、大気への放散熱量を式（１４）により求める（Ｔ３）。そして、これらの求めた結果を用いて、鋼材内部の温度変化を求めるための式（２１）、（２２）、（２３）で表される係数を算出する（Ｔ４）。
【００６２】
続いて、誘導加熱装置１の台数、該装置の長さ、該装置間の間隔、鋼材の搬送速度を用い、誘導加熱装置１が供給する電力から鋼材２の温度分布を求める（Ｔ５）。この際、式（２７）から式（３０）を適用して鋼材２の温度分布を求めても良く、また式（３２）を適用して鋼材２の温度分布を求めても良い。
【００６３】
次に、この計算方法を用いて所望の熱処理を行う方法、即ち鋼材２が目標とする温度分布となるような加熱電力を決定する手順について説明する。この手順は、上記計算手順を備えた制御装置６内において処理することによって実現することができる。
【００６４】
図４は、加熱電力を求める電力演算処理の概略のフローを示す図である。
【００６５】
まず適当な初期値電力ｕ1、…、ｕNを決定する（Ｓ１）。そして上記の計算手順（Ｔ１〜Ｔ４）に従って誘導加熱装置出側の加熱温度分布ｘ1、…、ｘ*を計算する（Ｓ２）。そして、各誘導加熱装置での加熱温度と目標とする温度範囲である温度条件とを比較し、温度条件を満たしているかどうかの判定を行う（Ｓ３）。
【００６６】
温度条件に適合していれば（Ｓ４  Ｙｅｓ）、その加熱電力を最終的な加熱電力として計算を終了する。適合していない場合は（Ｓ４  Ｎｏ）、新たな誘導加熱電力ｕ1、…、ｕNを与えて温度計算のやり直しを行う。
【００６７】
以上の処理を繰り返し行うことで、誘導加熱装置出側での目標温度分布ｘ*を与えれば、それを実現する電力u1、…、uNを求めることができる。尚、新しい加熱電力u1、…、uNを与える方法は、線形計画法、非線形計画法など一般的な方法を適用すれば良く、温度条件が実現可能であるならば、有限回の計算で収束する。
【００６８】
本実施の形態においては、任意台数の誘導加熱装置を用いた場合の内部温度を計算することが可能である。したがって、熱処理ライン内の誘導加熱装置一台毎に鋼材２の内部温度を求めることも、また誘導加熱装置複数台毎に鋼材２の内部温度を求めることも可能となる。
【００６９】
従って、加熱工程中における鋼材の表面温度を目標表面温度以上に加熱し、加熱工程中における鋼材の内部温度を目標内部温度以下になるように制御することのできる電力設定値を定めることができる。
【００７０】
次に、本熱処理設備を用いた第２の実施の形態の熱処理方法について説明する。本実施形態では、第１の実施形態で求める加熱電力が最小値になるように処理を行う点に特徴がある。従って、それ以外の構成については第１の実施形態と同一であるため、詳細の説明を省略する。
【００７１】
図５は、第２の実施形態に係る、加熱電力を求める電力演算処理の概略のフローを示す図である。
【００７２】
まず適当な初期値電力ｕ1、…、ｕNを決定する（Ｓ１１）。そして上記の計算手順（Ｔ１〜Ｔ４）に従って誘導加熱装置出側の加熱温度分布ｘ1、…、ｘ*を計算する（Ｓ１２）。そして、各誘導加熱装置での加熱温度と目標とする温度範囲である温度条件とを比較し、温度条件を満たしているかどうかの判定を行う（Ｓ１３）。
【００７３】
適合していない場合は（Ｓ１４  Ｎｏ）、新たな誘導加熱電力ｕ1、…、ｕNを与えて温度計算のやり直しを行う。温度条件に適合していれば（Ｓ１４  Ｙｅｓ）、各誘導加熱装置での消費電力量の和である合計消費電力量を求め、合計消費電力量が最少になるかどうかの判定を行う（Ｓ１５）。すなわち、誘導加熱装置での合計消費電力量が最少になるような加熱電力を求める。合計消費電力量が所定量以下の条件に適合していない場合は（Ｓ１６  Ｎｏ）、新たな誘導加熱電力を与えて温度計算のやり直しを行う。合計消費電力量が所定量以下の条件に適合していれば（Ｓ１６  Ｙｅｓ）、その加熱電力を最終的な加熱電力として計算を終了する。
【００７４】
この加熱電力が最小値になるように処理する条件は式（３３）で表される。
【００７５】
【数１５】
0004631247.tif 000016
【００７６】
すなわち、これら条件を満たすu(i)とは、加熱工程中の任意の時点での鋼材の表面温度を目標表面温度以上に加熱し、加熱工程中の任意の時点での内部温度を目標内部温度以下になるように加熱する電力設定のうち、最も消費電力の少ない加熱電力である。
【００７７】
尚、新しい加熱電力u1、…、uNを与える方法は、線形計画法、非線形計画法など一般的な方法で良く、また遺伝子アルゴリズムなどの最適化手法を適用しても良い。
【００７８】
次に、本熱処理設備を用いた第３の実施の形態の熱処理方法について説明する。本実施形態では、第２の実施形態で求める最適な加熱電力を逐次二次計画法等の制約条件付き非線形計画法を用いて処理を行う点に特徴がある。従って、それ以外の構成については第２の実施形態と同一であるため、詳細の説明を省略する。
【００７９】
まず、第１の実施形態、第２の実施形態における鋼材の加熱条件等を数式で表現する。
【００８０】
目標温度に関する条件は、式（３４）から式（３６）で表現される。
【００８１】
【数１６】
0004631247.tif 000017
【００８２】
表面温度は加熱目標であるため等式の条件で表され、内部温度は加熱上限値であるため不等式で表現されることとなる。ただし、式（３４）は式（３７）のように範囲を指定することも可能である。
【００８３】
【数１７】
0004631247.tif 000018
【００８４】
これらは、各誘導加熱装置の電力を求める際の制約条件となる。さらに、誘導加熱装置の能力にも制限があるので、この制約条件を式（３８）、式（３９）で表す。
【００８５】
【数１８】
0004631247.tif 000019
【００８６】
さらに、式（３４）、（３５）の温度条件において、条件中の温度ＴN、Ｔ1sは、第一の実施例の温度式により、誘導加熱装置への投入電力u1、…、uNを用いて表すことができる。すなわち、式（３２）を用いて、条件式（３４）、（３５）を加熱電力u1、…、uNで表す。
【００８７】
まず、等式の加熱条件である式（３４）は式（４０）で表される。
【００８８】
【数１９】
0004631247.tif 000020
さらに、不等式の条件は以下の式（４１）から式（４３）で表すことができる。
【００８９】
【数２０】
0004631247.tif 000021
【００９０】
これらより、目的関数、制約条件がすべて加熱電力u1、…、uNで表現されるため、最適化手法である逐次二次計画法等の制約条件付き非線形計画法を適用することができる。
【００９１】
以上の処理を整理し直すと以下のようになる。
【００９２】
【数２１】
0004631247.tif 000022
【００９３】
この問題設定を、逐次二次計画法等の制約条件付き非線形計画法を用いて最適化を行うと、温度条件を満たす、最少の加熱電力分布が求められる。すなわち、加熱時の表面温度、内部温度の目標を、必要最低限の投入電力で実現することができる。尚、この手順は上記逐次二次計画法等の制約条件付き非線形計画法による計算手順を備えた制御装置６内において処理することによって実現することができる。
【００９４】
図６は、本発明を実機に適用した結果を示す図である。
【００９５】
誘導加熱装置２台、初期温度４０℃、目標表面温度６２０℃、内部温度上限値４００℃の時、上記最適化方法で求めた加熱電力の時系列変化を図６の（１）に示し、その電力を用いた場合の温度分布の時系列変化を図６の（２）に示す。
【００９６】
本発明の適用によって誘導加熱装置毎に鋼材の温度分布を制御することができるため、誘導加熱装置の出側位置である約１２秒経過後における鋼材の表面温度は目標表面温度以上となり、本熱処理中における鋼材の内部温度は内部温度上限値以下に制御されており目標を満たす温度分布が得られている。
【００９７】
このように、本発明によれば鋼材の表面温度を所定の目標温度以上にまで加熱し、かつ鋼材の内部温度が所定の上限温度以下に制御されるように熱処理された鋼材を製造することができる。
【００９８】
次に本熱処理設備を用いた第４の実施の形態の熱処理方法について説明する。第４の実施の形態では、加熱温度の条件を満たす加熱電力の内、熱処理に要する時間が最も短くなるように搬送速度を定める点に特徴がある。従って、それ以外の構成については上述の実施の形態と同一であるため、詳細の説明を省略する。
【００９９】
図７は、第４の実施の形態に係る熱処理方法の概略の手順を示すフロー図である。尚、誘導加熱装置群を複数回往復させて鋼材２を加熱する場合には、そのパスごとに搬送速度を設定することが可能である。従って、搬送速度は式（４２）で定義する。
【０１００】
Ｖ０＝［Ｖ０１，Ｖ０２，Ｖ０３，・・・，Ｖ０ｎ］    …（４２）
但し、Ｖ０：搬送速度初期値、
Ｖ０ｉ（ｉ＝１〜ｎ）：ｉパス目搬送速度初期値
先ず、搬送速度として初期値を設定する（Ｓ２０）。ここで、初期値Ｖ０は任意の値であっても良く、また実績値に基づいて決定しても良い。
【０１０１】
そして、その搬送速度を用いて上述の図４、５に示す電力演算を行い加熱電力を求める（Ｓ２１）。次に、この加熱条件で鋼材２の加熱後温度が制約条件を充足するかどうかを調べる（Ｓ２２）。この制約条件は、図４のステップＳ３、図５のステップＳ１３の温度判定条件と同一であり、鋼材２の表面温度、内部温度がそれぞれ所定温度範囲内にあるかどうかを調べるものである。
【０１０２】
従って、制約条件を充足している場合は（Ｓ２２  Ｙｅｓ）、電力演算が適正に実行されたことを意味しているため、搬送速度を速くした条件であっても適切な電力量が求められる可能性があるため、搬送速度を所定量だけ速くする（Ｓ２３）。尚、搬送速度は所定量でなく、所定割合で速くしても良く、また予め定めた関数に基づいて搬送速度を増速しても良い。
【０１０３】
そして、増速した搬送速度を用いて再度電力演算を行い（Ｓ２４）、鋼材２の加熱後温度が制約条件を充足するかどうかを調べる（Ｓ２５）。制約条件を充足する場合は（Ｓ２５  Ｙｅｓ）、更にステップＳ２３〜２５を繰り返す。これによってより速い搬送速度を設定することができる。
【０１０４】
制約条件を充足しない場合は（Ｓ２５  Ｎｏ）、後に説明する、搬送速度を減速するステップＳ２６からの処理を実行するが、この処理に進まずに前回の計算に用いた制約条件を充足する搬送速度を採用しても良い。
【０１０５】
鋼材２の表面温度、内部温度がそれぞれ所定温度範囲にない場合は（Ｓ２２  Ｎｏ）、電力演算が正しく行われなかったことを意味している。ここで、電力演算が正しく行われない場合は、搬送速度が速すぎるために鋼材２の温度が低くなっている場合である。何故ならば、鋼材２の温度が高い場合は、電力量を低下させることによって温度を下げることが可能なため、必ず電力量を求めることができるからである。
【０１０６】
従ってこの場合には、鋼材２の温度加熱が不十分であるため、搬送速度を所定量だけ遅くする（Ｓ２６）。尚、搬送速度は所定量でなく、所定割合で遅くしても良く、また予め定めた関係式または関数に基づいて減速しても良い。
【０１０７】
そして、減速した搬送速度を用いて再度電力演算を行い（Ｓ２７）、鋼材２の加熱後温度が制約条件を充足するかどうかを調べる（Ｓ２８）。制約条件を充足しない場合は（Ｓ２８  Ｎｏ）、更にステップＳ２６〜２８を繰り返す。制約条件を充足する場合は（Ｓ２８  Ｙｅｓ）、この搬送速度を採用する（Ｓ２９）。
【０１０８】
本実施の形態によれば、所定の制約条件を満たす電力の内、最も搬送速度の速い加熱条件を最終結果として得ることができ、従って、最も処理時間が短くなる熱処理条件を求めることができる。
【０１０９】
尚、本実施の形態では、搬送速度初期値から収束演算を行ったが、複数の搬送速度値に基づいて電力演算を行い、制約条件を満たす搬送速度の内、最速の搬送速度を求めても良い。また、過去の搬送速度実績値と鋼材２の諸元（例えば、厚み、幅等）の組合せに基づいて、加熱しようとする鋼材２の諸元に対応する搬送速度を内分点法によって算出しても良い。
【０１１０】
以上説明したように、第1の実施形態の発明を適用すれば、誘導加熱装置による鋼材内部の誘導電流分布を推定して誘導加熱装置による投入電力を決定することにより、鋼材の表面温度、内部温度を精度よく目標に一致させ、鋼材を目的の性質になるような熱処理を加えることができる。
【０１１１】
第２の実施形態の発明においては、さらに消費電力を最少に抑えるような投入電力を求めることができる。
【０１１２】
さらに第３の実施形態の発明においては、最適な投入電力を求めるための最適化問題の解を逐次二次計画法等の制約条件付き非線形計画法によって求めることにより、効率よく精度のよい電力分布を求めることができる。
【０１１３】
そして、この処理は加熱工程中の中間段階においても適用することができるため、鋼材の内部温度を所望のパターンに従って制御することが可能となる。
【０１１４】
よって、加熱時の表面温度、内部温度の精度が向上し、安定した品質の鋼材を製造することができるとともに、熱処理の加熱過程の能率を飛躍的に向上することができる。
【０１１５】
更に、第４の実施の形態の発明においては、上述の各実施の形態の加熱処理をできるだけ短い時間で実現することができる。
【０１１６】
【発明の効果】
以上説明したように本発明によれば、鋼材の表面温度、内部温度を精度よく目標に一致させ、鋼材が目的の性質をもつように熱処理を行うことができる。
【図面の簡単な説明】
【図１】  本発明に係る熱処理方法が適用される熱処理設備の概略構成を示す側面図。
【図２】  温度変化を表す式に用いられる記号を表す図。
【図３】  加熱電力から加熱後の鋼材温度分布を求める概略の手順を示すフロー図。
【図４】  加熱電力を求めるための概略のフローを示す図。
【図５】  他の実施形態に係る加熱電力を求めるための概略のフローを示す図。
【図６】  本発明を実機に適用した結果を示す図。
【図７】  第４の実施の形態に係る熱処理方法の概略の手順を示すフロー図。
【符号の説明】
１…誘導加熱装置、  ２…鋼材、  ３…温度検出器、  ４…搬送ローラ、
５…速度検出器、  ６…制御装置、  ７…電力供給装置
９…誘導加熱装置出側温度検出器
【図１】
0004631247.tif 000023
【図２】
0004631247.tif 000024
【図３】
0004631247.tif 000025
【図４】
0004631247.tif 000026
【図５】
0004631247.tif 000027
【図６】
0004631247.tif 000028
【図７】
0004631247.tif 000029